Brevet FR3045030A1 (20170616)
REVENDICATIONS1. Nanoparticules de cobalt, caractérisées en ce qu'elles sont monodisperses, et chacune des nanoparticules de cobalt est un monocristal de taille allant de 8 à 11 nm et de structure cristalline hexagonale compacte.\n<CLM>\1\tNanoparticules de cobalt selon la revendication 1, caractérisées en ce qu'elles sont constituées de cobalt.\n<CLM>\1\tNanoparticules de cobalt selon la revendication 1 ou 2, caractérisées en ce que le cobalt desdites nanoparticules comprend au moins 95% en masse de cobalt(0) par rapport à la masse totale du cobalt.\n<CLM>\1\tNanoparticules de cobalt selon l'une quelconque des revendications précédentes, caractérisées en ce qu'elles ne comprennent pas d'oxygène.\n<CLM>\1\tNanoparticules de cobalt selon l'une quelconque des revendications précédentes, caractérisées en ce qu'elles ne comprennent pas de bore.\n<CLM>\1\tNanoparticules de cobalt selon l'une quelconque des revendications 15 précédentes, caractérisées en ce qu'elles sont organisées à une distance supérieure au dam selon un réseau de structure hexagonale compacte.\n<CLM>\1\tNanoparticules de cobalt selon l'une quelconque des revendications précédentes, caractérisées en ce qu'elles sont fonctionnalisées en surface par un agent stabilisant. 20\n<CLM>\1\tNanoparticules de cobalt selon la revendication 7, caractérisées en ce que l'agent stabilisant représente au moins 30% en masse, par rapport à la masse totale des nanoparticules de cobalt.\n<CLM>\1\tNanoparticules de cobalt selon la revendication 7 ou 8, caractérisées en ce que l'agent stabilisant est choisi parmi les alkylphosphines, les 25 tri(alkyl)phosphines, les alkylphosphine oxydes, les acides phosphoniques, les acides carboxyliques aliphatiques saturés ou insaturés et les amines aliphatiques saturées ou insaturées.\n<CLM>\1\tSuspension de nanoparticules de cobalt, caractérisée en ce qu'elle comprend des nanoparticules de cobalt telles que définies à l'une quelconque 30 des revendications 1 à 9, et au moins un solvant inerte. 3045030 24\n<CLM>\1\tSuspension selon la revendication 10, caractérisée en ce que le solvant inerte est choisi parmi les solvants aprotiques et les agents stabilisants tels que définis dans la revendication 9 s'ils sont liquides à température ambiante. 5\n<CLM>\1\tSuspension selon la revendication 10 ou 11, caractérisée en ce qu'elle comprend de 0,1 à 0,5% en masse de nanoparticules de cobalt, par rapport à la masse totale de la suspension.\n<CLM>\1\tProcédé de préparation de nanoparticules de cobalt telles que définies à l'une quelconque des revendications 1 à 9, caractérisé en ce qu'il 10 comprend au moins une étape i) de réduction sous atmosphère inerte humide d'un complexe organométallique de Co(I) en présence d'une amine primaire aliphatique, saturée ou insaturée, liquide à la température de l'étape i) et comprenant de 8 à 20 atomes de carbone, ladite étape i) étant effectuée à une température d'au moins 100°C et pendant une durée d'au plus 8 heures.\n<CLM>\1\tProcédé selon la revendication 13, caractérisé en ce que l'amine primaire aliphatique saturée ou insaturée, liquide à la température de l'étape i) est l'oléylamine, l'octadécylamine ou l'octylamine.\n<CLM>\1\tProcédé selon la revendication 13 ou 14, caractérisé en ce que le complexe organométallique de cobalt(I) est un complexe de cobalt (I) 20 répondant à la formule (A) suivante : X-00- L3 (A) dans laquelle X est un atome d'halogène choisi parmi le chlore, le brome et l'iode, et L est un ligand phosphoré de formule PR3 ou de formule P(OR)3, dans laquelle P est un atome de phosphore et les groupes R, 25 identiques ou différents, sont choisis parmi les groupes alkyle, cycloalkyle, aryle, hétéroaryle, arylalkyle et hétéroarylalkyle, chacun des groupes R comportant de 1 à 10 atomes de carbone.\n<CLM>\1\tProcédé selon la revendication 15, caractérisé en ce que les groupes R sont des groupes phényle. 3045030 25\n<CLM>\1\tProcédé selon l'une quelconque des revendications 13 à 16, caractérisé en ce que l'étape i) est effectuée à une température comprise entre 200°C à 260°C et la durée de l'étape i) varie de 30 min à 2 heures.\n<CLM>\1\tProcédé selon l'une quelconque des revendications 13 à 17, 5 caractérisé en ce que l'étape i) est effectuée sous atmosphère d'azote humide.\n<CLM>\1\tProcédé selon l'une quelconque des revendications 13 à 18, caractérisé en ce que la concentration molaire du complexe organométallique de Co(I) dans l'amine primaire aliphatique saturée ou insaturée va de 0,0125 mol/là 0,050 mol/I. 10\n<CLM>\1\tProcédé selon l'une quelconque des revendications 13 à 18, caractérisé en ce qu'il comprend en outre une étape i0) de préparation du complexe organométallique de Co(I) de formule (A) de l'étape i), ladite étape i0) comprenant : i1) la préparation d'un complexe organométallique de Co(II) 15 répondant à la formule (B) suivante : X2-Co-L2 (B) dans laquelle X et L sont tels que définis pour la formule (A), et i2) la réduction du complexe de Co(II) de formule (B) de l'étape précédente i01) en présence d'un agent réducteur capable de réduire le Co(II) 20 en Co(I) pour former le complexe de formule (A).\n<CLM>\1\tUtilisation des nanoparticules de cobalt telles que définies à l'une quelconque des revendications 1 à 9 ou de la suspension de nanoparticules de cobalt telle que définie à l'une quelconque des revendications 10 à 12, pour la fabrication d'un support d'enregistrement magnétique haute densité. 25\n<CLM>\1\tUtilisation des nanoparticules de cobalt telles que définies à l'une quelconque des revendications 1 à 9 ou de la suspension de nanoparticules de cobalt telle que définie à l'une quelconque des revendications 10 à 12, comme catalyseur.